(57)【要約】【課題】  軽量、高強力を備えたシートであって、容易に被覆体に被覆できて積雪を容易に除去することが可能な滑雪シートを提供する。【解決手段】  熱可塑性樹脂製延伸糸条を織成してなる織布クロスの少なくとも片面に熱可塑性樹脂製ラミネート層を設けた積層シートのラミネート層に赤外線吸収剤を０．０１〜５重量％を配合させることにより、太陽光線から赤外線領域の波長の光を吸収して熱に変換して、滑雪シート表面の積雪を早期に溶かしながら落として除去することができる滑雪シートである。【選択図】    なし【特許請求の範囲】
【請求項１】
熱可塑性樹脂製延伸糸条を織成してなる織布クロスの少なくとも片面に熱可塑性樹脂製ラミネート層を設けた積層シートであって、前記ラミネート層に赤外線吸収剤を０．０１〜５重量％を配合せしめてなることを特徴とする滑雪シート。
【請求項２】
前記ラミネート層に無機系赤外線吸収剤を含有せしめてなることを特徴とする請求項１記載の滑雪シート。
【請求項３】
前記ラミネート層に有機系赤外線吸収剤を含有せしめてなることを特徴とする請求項１記載の滑雪シート。
【発明の詳細な説明】
【技術分野】
【０００１】
本発明は、降雪地域の屋根に使用して雪が大量に積雪することを防止する滑雪シートに関する。
【背景技術】
【０００２】
雪国では、積雪に対して降雪後に雪かきの道具や機械類を用いて除雪作業が行われることが多いが、屋根に積もった積雪の重量のため家屋、建築工事の仮設材、簡易倉庫、ガレージ、農業用ハウスなどの倒壊による被害が大きい。このような被害を防止するために降雪中に除雪を行なう種々の試みがなされている。
【０００３】
例えば、屋根に袋体を設置し、袋体に気体を導入し、膨張・収縮を繰り返して袋体上に積もった雪を押し上げて滑り落とす方法（特許文献１）、屋根にベルトコンベア構造のシート状物を設置して落とす方法（特許文献２）、屋根に加熱手段を設けて雪を溶かしながら落とす方法（特許文献３）、フッ素樹脂などのコーテイング材を利用する方法（特許文献４）等が挙げられる。
しかしながら、特に簡易倉庫、ガレージ、農業用ハウスなど強固な構造を必要としない屋根を有する設備においては前記のような除雪設備を設けるのが困難である上に経費も掛かり、簡便で安価な除雪方法は未だ見出されていなかった。
【０００４】
【特許文献１】特開平１０−１４０８７９号公報（２頁）
【特許文献２】特開平１０−１４０８７７号公報（２頁）
【特許文献３】実開平６−２４１１４号公報（２頁）
【特許文献４】特開平４−８５３６９号公報（２頁）
【発明の開示】
【発明が解決しようとする課題】
【０００５】
本発明は、上記の問題点に着目してなされたもので、軽量、高強力を備えたシートであって、容易に被覆体に被覆できて積雪を容易に除去することが可能な滑雪シートの提供を目的とする。
【課題を解決するための手段】
【０００６】
本発明の要旨は、熱可塑性樹脂製延伸糸条を織成してなる織布クロスの少なくとも片面に熱可塑性樹脂製ラミネート層を設けた積層シートであって、前記ラミネート層に赤外線吸収剤を０．０１〜５重量％を配合せしめてなることを特徴とする滑雪シート、に存する。
【発明の効果】
【０００７】
本発明の滑雪シートは、熱可塑性樹脂製延伸糸条を織成してなる織布クロスの少なくとも片面に熱可塑性樹脂製ラミネート層を設けた積層シートのラミネート層に赤外線吸収剤を０．０１〜５重量％を配合させることにより、太陽光線から赤外線領域の波長の光を吸収して熱に変換して、滑雪シート表面の積雪を早期に溶かしながら落として除去することができるものであって、軽量で高強力、かつ安価で、家屋、建築工事の仮設材、簡易倉庫、ガレージ、農業用ハウスなどの屋根を被覆して滑雪シートに好適に用いられる。
【発明を実施するための最良の形態】
【０００８】
以下、本発明を詳細に説明する。
本発明において、熱可塑性樹脂製延伸糸条に用いられる熱可塑性樹脂としては、ポリオレフィン、ポリ塩化ビニル、ポリスチレン、ポリエステル、ポリアミド、ポリビニルアルコール等を挙げることができる。ポリオレフィンとしては、高密度ポリエチレン、直鎖状低密度ポリエチレン、低密度ポリエチレン、エチレン−酢酸ビニル共重合体、エチレン−アクリル酸エステル共重合体、ポリプロピレン等が挙げられる。これらのうちでは、延伸糸状の形成性が容易で、機械的特性に優れた高密度ポリエチレン、ポリプロピレンが好ましい。
【０００９】
上記延伸糸条の形態としてはモノフィラメント、マルチフィラメント、フラットヤーン、スプリットヤーンなどいずれも使用できる。これらのうちでは、柔軟性があり成形性にすぐれ、かつ平滑なクロスを形成し易いフラットヤーンが好ましい。延伸糸条の繊度は５０〜３０００デシテックス（以下、ｄｔと称す。）の範囲であり、好ましくは１００〜１５００ｄｔの範囲である。
【００１０】
上記延伸糸条を経緯糸に用いて織成し織布を形成する。織布の打ち込み密度は８〜２５本／インチの範囲であり、好ましくは１０〜２０本／インチの範囲である。また、織布の目付は３０〜６００ｇ／ｍ２の範囲であり、好ましくは５０〜４００ｇ／ｍ２の範囲である。
【００１１】
上記織布の少なくとも片面、好ましくは、両面に熱可塑性樹脂製ラミネート層を設けて積層シートを形成する。ラミネート方法としては、公知の押出ラミネート法、ドライラミネート法、熱圧着ラミネート法などが採用できるが、押出ラミネート法が成形性の点で好ましい。ラミネート層に用いられる熱可塑性樹脂としては、低密度ポリエチレン、直鎖状低密度ポリエチレン、エチレン−酢酸ビニル共重合体、エチレン−アクリル酸エステル共重合体、ポリプロピレンなど通常ラミネート法に用いられるポリオレフィンが使用できる。
【００１２】
上記ラミネート層の厚みとしては、５０μｍ以上であり、好ましくは５０〜４００μｍの範囲であり、さらに好ましくは１００〜３００μｍの範囲である。
ラミネート層の厚みが５０μｍ未満では、得られる積層シートの表面に織布クロスを形成する延伸糸条の凹凸が表出して平滑性に劣り、積雪が滑り落ちる滑性が不十分となるので好ましくなく、４００μｍを超えると重量が増加して比重が軽く軽量である利点を失い好ましくない。
【００１３】
本発明においては、滑雪シートのラミネート層に赤外線吸収剤を配合させて、太陽光線から赤外線領域の波長の光を吸収して熱に変換して、滑雪シート表面の積雪を早期に溶かしながら落として除去することを特徴とするものである。
赤外線吸収剤としては、無機系赤外線吸収剤や有機系赤外線吸収剤等が使用できる。無機系赤外線吸収剤としては、６〜５０μｍの波長領域に吸収を有する化合物が使用することができ、例えば、リチウムアルミニウム複合水酸化物、ハイドロキシ炭酸アルカリアルミニウム、ハイドロタルサイト類化合物などの複合水酸化物、酸化スズ、酸化マグネシウム、酸化カルシウム、酸化アルミニウム、酸化珪素、酸化亜鉛、酸化鉄、酸化アンチモン、酸化鉛などの金属の酸化物、水酸化リチウム、水酸化マグネシウム、水酸化カルシウム、水酸化アルミニウムなどの水酸化物、炭酸マグネシウム、炭酸カルシウム、硫酸カリウム、硫酸マグネシウム、硫酸カルシウム、硫酸亜鉛、硫酸アルミニウムなどの硫酸塩類、燐酸リチウム、燐酸ナトリウム、燐酸カリウム、燐酸カルシウム、燐酸ジルコニウムなどの燐酸塩類、硅酸マグネシウム、硅酸カルシウム、硅酸アルミニウム、硅酸チタンなどの硅酸塩類、アルミン酸ナトリウム、アルミン酸カリウム、アルミン酸カルシウムなどのアルミン酸塩類、アルミノ硅酸ナトリウム、アルミノ硅酸カリウム、アルミノ硅酸カルシウムなどのアルミノ硅酸塩類、カオリン、クレー、タルクなどの粘土鉱物等が挙げられる。無機系赤外線吸収剤としては、微粒子状であることが望ましく、好ましくはその平均粒径が０．００５〜１μｍの範囲のもの、特に好ましくはその平均粒径が０．０１〜０．１μｍの範囲のものである。これらの無機系赤外線吸収剤の配合量としては、０．０１〜５重量％の範囲、好ましくは０．１〜５重量％の範囲である。
【００１４】
一方、有機系赤外線吸収剤としては、７００ｎｍ〜１５００ｎｍの波長領域にに最も大きな吸収を有する化合物であり、例えば、ポリメチン系、フタロシアニン系やナフタロシアニン系等のシアニン系、金属錯体系、アミニウム系、、イミニウム系、ペリレン系、クオータリレン系、イモニウム系、ジイモニウム系、アントラキノン系やナフトキノン系等のキノン系、、ジチオール金属錯体系、インドールフェノール系、アゾ系、トリアリルメタン系の化合物などが挙げられる。これらの有機系赤外線吸収剤の配合量としては、０．０１重量％〜５重量％の範囲、好ましくは０．０１〜１重量％の範囲である。
【００１５】
また、上記ラミネート層には、シート表面に滑性を付与するために高級脂肪酸アミドを配合することが望ましい。高級脂肪酸アミドの具体例としては、ステアリン酸アミド、パルミチン酸アミド、ベヘン酸アミドなどの飽和脂肪酸アミドや、オレイン酸アミド、エルカ酸アミドなどの不飽和脂肪酸アミドなどいずれも用いることができる。
また、高級脂肪酸アミドに脂肪酸の多価アルコールエステル、金属石けん類、ワックス等を併用すると滑性が長時間持続できるので望ましい。
【００１６】
上記高級脂肪酸アミドの配合割合は、ラミネート層に対して５００〜５０００ｐｐｍの範囲で、好ましくは１０００〜３０００ｐｐｍの範囲である。高級脂肪酸アミドの配合量が５０００ｐｐｍを越えると滑性が過剰となりシートの取扱いが困難となり、５００ｐｐｍ未満では滑性が不十分となり望ましくない。
【００１７】
本発明に用いられる合成樹脂には、本発明の趣旨を逸脱しない範囲において、酸化防止剤、紫外線吸収剤、光安定剤、滑剤、帯電防止剤、顔料、難燃剤、無機充填剤、核剤等の通常用いられる添加剤を配合してもよい。
【００１８】
実施例１：
高密度ポリエチレン（ＭＦＲ＝０.７ｇ／１０分、密度＝０.９５７ｇ／ｃｍ３、Ｔｍ＝１２９℃）を用いて、インフレーション法を用いてフィルムに押出し、冷却してフィルムを形成した。このフィルムを熱板接触延伸法で延伸倍率９倍で延伸し、繊度１７００ｄｔのフラットヤーンを形成した。
このフラットヤーンを経緯糸として用い、打込密度を経緯糸として１６×１６本／インチとし平織の織布を得た。
【００１９】
上記織布の表面に、低密度ポリエチレン（ＭＦＲ＝８.０ｇ／１０分、密度＝０.９１８ｇ／ｃｍ３）に、赤外線吸収剤としてハイドロキシ炭酸アルカリアルミニウム（商品名：ＭＩＺＵＫＡＬＡＣ）２重量％及びエルカ酸アミド１５００ｐｐｍを配合した組成物を用いて押出ラミネート法により厚み２００μｍのラミネート層を形成した。また、織布に裏面には、低密度ポリエチレン（ＭＦＲ＝８.０ｇ／１０分、密度＝０.９１８ｇ／ｃｍ３）を用いて押出ラミネート法により厚み２００μｍのラミネート層を介して積層した積層体を得た。この積層体の目付けは、５８５ｇ／ｍ２であった。
【００２０】
こうして得られた滑雪シートを以下のように滑雪試験を行った。すなわち、滑雪シートを５０×５００ｃｍ裁断して屋外に貼設し、夜間、シートを水で濡らしてシート表面を凍らせた状態で３０ｃｍ積雪させ、日中に太陽光線をあてたところ、３時間後に積雪の一部が溶け始めた。これは、シート中に配合した赤外線吸収剤が太陽光線の赤外線領域の波長の光を吸収して熱変換したためと推定される。
【００２１】
比較例１：
実施例１でにおいて、赤外線吸収剤を全く配合しなかったこと以外は同様に行った。その結果、日中に太陽光線をあてても、５時間経過後も、シート上の積雪は、全くが溶け始める状態にはなかった。